(57)【要約】【課題】発泡樹脂成形品のＲ部のダレを抑制し、発泡樹脂成形品の緩やかな形状が必要とされるＲ部に所望の形状を付与することができる発泡樹脂成形品の製造方法を提供すること。【解決手段】溶融した発泡樹脂を金型に射出した後、発泡させることによって、発泡樹脂成形品を製造する方法であって、金型は、第１金型と、第２金型を備えており、（ａ）第１金型と、第２金型との間に画成されるキャビティ内に発泡樹脂を射出する工程と、（ｂ）第１金型の温度Ｔ１と、第２金型の温度Ｔ２に温度差ΔＴを設け、第１金型又は第２金型のいずれか一方のうち温度が低い方の金型側にある発泡樹脂をその発泡樹脂の凝固点（Ｔｍ）に到達させる工程と、（ｃ）前記発泡樹脂を発泡させるために、前記第１金型及び／又は前記第２金型を駆動させることにより、前記キャビティ内の容積を拡張させる工程とを備えたことを特徴とする。【選択図】図３
2014091314.tif 000002
【特許請求の範囲】
【請求項１】
溶融した発泡樹脂を金型に射出した後、発泡させることによって、発泡樹脂成形品を製造する方法であって、前記金型は、第１金型と、第２金型を備えており、
（ａ）  前記第１金型と、前記第２金型との間に画成されるキャビティ内に前記発泡樹脂を射出する工程と、
（ｂ）  前記第１金型の温度Ｔ１と、前記第２金型の温度Ｔ２に温度差ΔＴを設け、
前記第１金型又は前記第２金型のいずれか一方のうち温度が低い方の金型側にある発泡樹脂をその発泡樹脂の凝固点（Ｔｍ）に到達させる工程と、
（ｃ）  前記発泡樹脂を発泡させるために、前記第１金型及び／又は前記第２金型を駆動させることにより、前記キャビティ内の容積を拡張させる工程とを備えたことを特徴とする発泡樹脂成形品の製造方法。
【請求項２】
前記第１金型又は前記第２金型のいずれか一方のうち温度が低い方の金型側にある発泡樹脂をその発泡樹脂の凝固点（Ｔｍ）に到達させる工程は、前記発泡樹脂の温度が前記凝固点（Ｔｍ）に到達するまで、コアバック待ち時間を設ける工程を備えたことを特徴とする請求項１に記載の発泡樹脂成形品の製造方法。
【請求項３】
前記発泡樹脂の発泡を行うための温度は、前記第１金型又は第２金型のいずれか一方のうち温度が高い方の金型側にある発泡樹脂の凝固点（Ｔｍ）以上の温度であることを特徴とする請求項１又は２に記載の発泡樹脂成形品の製造方法。
【請求項４】
前記温度Ｔ１又は前記温度Ｔ２のいずれか一方のうち、温度が低い方の金型が発泡樹脂成形品の表面側となり、温度が高い方の金型が発泡樹脂成形品の裏面側となることを特徴とする請求項１〜３いずれか１項に記載の発泡樹脂成形品の製造方法。
【請求項５】
前記温度差ΔＴが２０〜８０℃であり、
前記発泡樹脂の発泡を行うための時間が０．５〜２．０秒であることを特徴とする請求項１〜４いずれか1項に記載の発泡樹脂成形品の製造方法。
【請求項６】
前記温度Ｔ１又は前記温度Ｔ２のいずれか一方のうち、温度が高い方の金型の温度が５０〜９０℃であり、温度が低い方の金型の温度が１０〜４０℃であることを特徴とする請求項１〜５いずれか１項に記載の発泡樹脂成形品の製造方法。
【請求項７】
請求項１〜６いずれか１項に記載の発泡樹脂成形品の製造方法によって製造された発泡樹脂成形品。
【発明の詳細な説明】
【技術分野】
【０００１】
本発明は、発泡樹脂成形品の製造方法及び発泡樹脂成形品に関する。更に詳しくは、Ｒ部のダレを抑制することができ、Ｒ部に所望の形状を付与することができる発泡樹脂成形品の製造方法及び発泡樹脂成形品に関する。
【背景技術】
【０００２】
近年、自動車用ドアトリム、インストルメントパネル等の基材に使用される自動車用内装部材として、熱可塑性樹脂中に発泡剤が含有された樹脂組成物を原料とする発泡樹脂成形品が使用されている。しかしながら、上記樹脂組成物を原料として、射出成形を行った場合、発泡樹脂成形品のＲ部に緩やかな形状を形成することができないという問題点があった。
【０００３】
このため、熱可塑性樹脂シートまたはフィルムに発泡剤を含有させた未発泡シートまたはフィルムを、予め加熱された少なくとも２つの金型に挟むことにより、上記金型によって上記未発泡シートまたはフィルムの発泡および成形を行うことを特徴とする発泡成形体の製造方法が開示されている（例えば、特許文献１）。この発泡成形体の製造方法は、一つの金型と他の金型の温度を異ならせることにより、低温の金型に接触する面の発泡を抑制して、その面のスキン層を厚くさせ、これによって、表面強度が高く、傷が付きにくい面を得ることができる方法である。なお、本件特許出願人は、上記文献公知発明が記載された刊行物として、以下の刊行物を提示する。
【先行技術文献】
【特許文献】
【０００４】
【特許文献１】特開２００９−１０７２９４号公報
【発明の概要】
【発明が解決しようとする課題】
【０００５】
しかしながら、特許文献１に開示された発泡成形体の製造方法は、雄型金型の下降によって発泡成形体が製造されるものであり、いわゆるコアバックの製造工程を備えていない。このため、上記発泡成形体の製造方法は、発泡樹脂を射出して成形する時にＲ部のダレを抑制することができないという不具合を有する。
【０００６】
本発明は、かかる技術的事情に鑑みてなされたものであって、未発泡樹脂成形品の縦壁部の形状等を特に設定することなく、発泡樹脂成形品のＲ部のダレを抑制し、発泡樹脂成形品の緩やかな形状が必要とされるＲ部に所望の形状を付与することができる発泡樹脂成形品の製造方法を提供することを課題とする。
【課題を解決するための手段】
【０００７】
本件発明者等は、鋭意検討を行った結果、発泡樹脂が射出される第１金型の温度と、第２金型の温度に差を設け、所定の待ち時間を設け、さらに温度が低い側の型の発泡樹脂にスキン層を形成させた後、第１金型又は第２金型を駆動させて、キャビティ内の容積を増加させることによって、発泡樹脂成形品のＲ部のダレを抑制し、発泡樹脂成形品の緩やかな形状が必要とされるＲ部に所望の形状を付与することができることを見出し、本発明を完成するに至った。より具体的には、本発明は、以下の技術的事項から構成される。
【０００８】
（１）  溶融した発泡樹脂を金型に射出した後、発泡させることによって、発泡樹脂成形品を製造する方法であって、前記金型は、第１金型と、第２金型を備えており、
（ａ）  前記第１金型と、前記第２金型との間に画成されるキャビティ内に前記発泡樹脂を射出する工程と、
（ｂ）  前記第１金型の温度Ｔ１と、前記第２金型の温度Ｔ２に温度差ΔＴを設け、
前記第１金型又は第２金型のいずれか一方のうち温度が低い方の金型側にある発泡樹脂をその発泡樹脂の凝固点（Ｔｍ）に到達させる工程と、
（ｃ）  前記発泡樹脂を発泡させるために、前記第１金型及び／又は前記第２金型を駆動させることにより、前記キャビティ内の容積を拡張させる工程とを備えたことを特徴とする発泡樹脂成形品の製造方法。
【０００９】
（２）  前記第１金型又は前記第２金型のいずれか一方のうち温度が低い方の金型側にある発泡樹脂をその発泡樹脂の凝固点（Ｔｍ）に到達させる工程は、前記発泡樹脂の温度が前記凝固点（Ｔｍ）に到達するまで、コアバック待ち時間を設ける工程を備えたことを特徴とする（１）に記載の発泡樹脂成形品の製造方法。
【００１０】
（３）  前記発泡樹脂の発泡を行うための温度は、前記第１金型又は第２金型のいずれか一方のうち温度が高い方の金型側にある発泡樹脂の凝固点（Ｔｍ）以上の温度であることを特徴とする（１）又は（２）に記載の発泡樹脂成形品の製造方法。
【００１１】
（４）  前記温度Ｔ１又は前記温度Ｔ２のいずれか一方のうち、温度が低い方の金型が発泡樹脂成形品の表面側となり、温度が高い方の金型が発泡樹脂成形品の裏面側となることを特徴とする（１）〜（３）いずれか１つに記載の発泡樹脂成形品の製造方法。
【００１２】
（５）  前記温度差ΔＴが２０〜８０℃であり、
前記発泡樹脂の発泡を行うための時間が０．５〜２．０秒であることを特徴とする（１）〜（４）いずれか１つに記載の発泡樹脂成形品の製造方法。
【００１３】
（６）  前記温度Ｔ１又は前記温度Ｔ２のいずれか一方のうち、温度が高い方の金型の温度が５０〜９０℃であり、温度が低い方の金型の温度が１０〜４０℃であることを特徴とする（１）〜（５）いずれか１つに記載の発泡樹脂成形品の製造方法。
【００１４】
（７）  （１）〜（６）いずれか１つに記載の発泡樹脂成形品の製造方法によって製造された発泡樹脂成形品。
【発明の効果】
【００１５】
本発明によれば、発泡樹脂成形品のＲ部のダレを抑制することができ、発泡樹脂成形品の緩やかな形状が必要とされるＲ部に所望の形状を付与することができる発泡樹脂成形品の製造方法が提供される。また、本発明によれば、従来の発泡樹脂成形品の製造方法に比較して、発泡樹脂成形品のＲ部のダレを大幅に抑制することができる発泡樹脂成形品の製造方法が提供される。さらに、本発明の発泡樹脂成形品の製造方法は、溶融した発泡樹脂を射出する金型に温度差を設けているので、温度が低い金型側には厚いスキン層が形成されており、かつ温度が高い金型側には発泡樹脂が十分に発泡している発泡樹脂層を有する発泡樹脂成形品を提供することができる。
【図面の簡単な説明】
【００１６】
【図１】本発明の発泡樹脂成形品の製造方法の各工程における時間（秒）と発泡樹脂温度（℃）との関係を示したモデル図である。
【図２】従来の発泡樹脂成形品の製造方法によって製造された発泡樹脂成形品の断面構造を示したモデル図である。
【図３】実施例において製造された発泡樹脂成形品の断面構造を示したモデル図である。
【図４】実施例において製造された発泡樹脂成形品のＲ部（Ａ−Ａ）を示した図である。
【図５】実施例において製造された発泡樹脂成形品のＲ部（Ａ−Ａ）の断面構造を示した断面図である。
【発明を実施するための形態】
【００１７】
＜発泡樹脂成形品の製造方法＞
本発明の発泡樹脂成形品の製造方法は、（ａ）第１金型と第２金型との間に画成されるキャビティ内に発泡樹脂を射出する工程と、（ｂ）第１金型の温度Ｔ１と第２金型の温度Ｔ２に温度差ΔＴを設け、温度が低い方の金型側にある発泡樹脂をその発泡樹脂の凝固点（Ｔｍ）に到達させる工程と、（ｃ）発泡樹脂の発泡を行わせるために、前記キャビティ内の容積を拡張させる工程を備えていることを特徴とするものである。図１に各工程における時間（秒）と発泡樹脂温度（℃）との関係を示した。以下、発泡樹脂成形品の製造方法の各工程について詳細に説明する。
【００１８】
（発泡樹脂を射出する工程）
本発明の発泡樹脂の製造方法は、溶融した発泡樹脂を金型に射出した後、発泡させる。
上記金型は、第１金型と第２金型を備えており、これらの金型を嵌合することにより、所望の発泡樹脂成形品の形状キャビティを画成する。第１金型及び第２金型は、発泡樹脂の発泡時にキャビティ内の容積を拡張することができればよく、上記いずれか一方の金型が移動型の金型であることが必要である。第１金型と第２金型の双方を移動型の金型としてもよい。
【００１９】
第１金型と第２金型からなる金型に溶融した発泡樹脂を射出する。発泡樹脂成形品の原料となる発泡樹脂は、発泡樹脂の融点以上の温度に加熱されることにより溶融する。その温度は、原料となる発泡樹脂の種類により異なるものとなるが、例えば、発泡樹脂としてポリプロピレン等のポリオレフィン系樹脂を使用した場合には、１８０〜２２０℃であることが好ましい。溶融した発泡樹脂を金型のキャビティ内に射出する方法としては、最初に金型に発泡樹脂を充填してもよいし、予め発泡樹脂をその融点以上の温度として溶融させた発泡樹脂を射出機の射出ノズルによって、上記キャビティ内に射出してもよい。
【００２０】
発泡樹脂成形品の原料となる発泡樹脂は、所定の温度で発泡することができる熱可塑性樹脂であれば、特に制限されるものではないが、熱可塑性樹脂と、発泡剤を含むことが必要である。さらに、発泡樹脂成形品の用途に応じて、本発明の目的を阻害しない範囲内で、公知の各種充填材、顔料、帯電防止剤等を添加してもよい。
【００２１】
熱可塑性樹脂としては、特に制限されるものではないが、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル−ブタジエン−スチレン共重合体（ＡＢＳ）等が挙げられ、その汎用性及び取扱いの観点から、特に、ポリエチレン系樹脂、ポリプロピレン系樹脂が好ましい。
【００２２】
発泡剤としては、たとえば、炭酸水素ナトリウム、アゾジカルボンアミド等の化学発泡剤が挙げられる。なお、発泡剤の配合量は、発泡樹脂成形品の発泡倍率により、適宜決定することができる。例えば、理論上の発泡倍率が成形品の目標発泡倍率の１．５〜３．０倍となる量とすることが好ましい。ここで、発泡倍率は、キャビティ厚さに対するコアバック後の発泡樹脂成形品の総厚さの比を意味する。
【００２３】
発泡樹脂としてポリプロピレン樹脂、発泡剤として炭酸水素ナトリウムを使用し、その発泡倍率を１．５〜３．０倍と設定した場合には、ポリプロピレン樹脂１００重量部に対して、発泡剤を３．０〜６．０重量部とすることができる。
【００２４】
（発泡樹脂の凝固点（Ｔｍ）に到達させる工程）
次に、本発明の発泡樹脂成形品の製造方法は、第１金型の温度Ｔ１と第２金型の温度Ｔ２に温度差ΔＴを設け、その後に温度が低い方の金型側にある発泡樹脂をその発泡樹脂の凝固点（Ｔｍ）に到達させる工程を備える。すなわち、上記製造方法は、第１金型と第２金型で画成されるキャビティ内において、第１金型の温度Ｔ１と第２金型の温度Ｔ２を異ならせ、一方で温度が低い方の金型側の発泡樹脂を固化させ、他方で温度が高い方の金型側の発泡樹脂を発泡させるものである。
【００２５】
金型の温度差ΔＴは、あらかじめ第１金型の温度Ｔ１と第２金型の温度Ｔ２を異ならせるように制御することにより、設定することができる。第１金型の温度Ｔ１と、第２金型の温度Ｔ２をそれぞれ設定し、金型の温度差ΔＴを有するキャビティ内に発泡樹脂を射出する。そして、キャビティ内に射出された溶融した発泡樹脂は、冷却されて固化し、発泡樹脂成形体となる。なお、第１金型の温度Ｔ１と第２金型の温度Ｔ２の温度制御は、それぞれの金型に接続された温度センサー等により、制御することができる。金型の温度差ΔＴは、第１金型の温度Ｔ１に対して、第２金型の温度Ｔ２を低く設定してもよく、第２金型の温度Ｔ２に対して、第１金型の温度Ｔ１を低く設定してもよい。
【００２６】
金型の温度差ΔＴは、発泡樹脂成形品に使用する発泡樹脂の種類にもよるが、２０〜８０℃であることが好ましい。２０℃以上８０℃以下であると、一方側では、凝固点以下の温度にてコアバックすることができ、他方側では、凝固点以上でコアバックすることができるため好ましい。
【００２７】
例えば、上記温度Ｔ１又は温度Ｔ２のいずれか一方のうち、温度が高い方の金型の温度が６０〜９０℃とし、温度が低い方の金型の温度を１０〜４０℃とすることができる。温度が高い方の金型の温度が６０℃以上９０℃以下であると、発泡樹脂成形品の裏側面であるコア側の発泡性が良くなるため好ましい。また、温度が低い方の金型の温度が１０℃以上４０℃以下であると、凝固点以下になり易く、スキン層が固化して厚いものとなるため好ましい。
【００２８】
このように金型の温度差ΔＴを設け、その後に温度が低い方の金型側にある発泡樹脂をその発泡樹脂の凝固点（Ｔｍ）に到達させる。低い方の金型側にある発泡樹脂をその発泡樹脂の凝固点（Ｔｍ）に到達させることにより、当該金型側付近にある発泡樹脂は、固化が促進される。発泡樹脂が固化することにより、上記金型側付近に発泡樹脂からなるスキン層がしっかり形成される。
【００２９】
発泡樹脂の凝固点（Ｔｍ）に到達させる工程において、上記スキン層を形成させるための時間を設けることができる。本発明では、かかる時間を「コアバック待ち時間」と定義する。コアバック待ち時間を設けることにより、発泡樹脂スキン層の厚みを所定の厚みとすることができる。低い方の金型側付近に発泡樹脂からなる発泡樹脂スキン層を形成させることにより、Ｒ部のダレを抑制することができる。その結果、発泡樹脂成形品のＲ部のダレを抑制することができ、発泡樹脂成形品の緩やかな形状が必要とされるＲ部に所望の形状を付与することができる。
【００３０】
従来の発泡樹脂成形品の製造方法で得られた発泡樹脂成形品の断面構造を示したモデルを図２（ａ）、（ｂ）に示した。図２（ａ）に示すように発泡樹脂成形品１は、発泡樹脂成形品１に形状附形を与えるキャビティ側２とコア側３を備えている。従来の発泡樹脂成形品の製造方法においては、凝固点温度になる前に金型をコアバックするため、発泡樹脂スキン層７が薄く、成形体の形状保持が困難であったために、Ｒ部のダレが発生する。
【００３１】
さらに、図２（ｂ）に示すように、従来の発泡樹脂成形品の製造方法の発泡樹脂を発泡する工程において、発泡樹脂４の有する気泡５の発泡力によりダレが発生する。そして、発泡樹脂４を発泡させる際に金型を広げる必要があるため、金型をコアバックした際に、Ｒ部のダレが発生する。すなわち、従来の発泡樹脂成形品の製造方法においては、金型を広げた瞬間の発泡樹脂成形体の発泡樹脂スキン層７の強度が弱く、発泡樹脂成形体の形状保持が困難であるためＲ部のダレが発生し、発泡樹脂成形品１のＲ部のダレを抑制することができない。
【００３２】
一方、図３（ａ）に示したように、本発明の発泡樹脂成形品の製造方法は、第１金型と第２金型を備えた金型の温度差ΔＴを設け、温度が低い方の金型側にある発泡樹脂４をその発泡樹脂４の凝固点（Ｔｍ）に到達させて発泡樹脂スキン層６の形成を促進させている。温度が低い方の金型側付近に形成される発泡樹脂スキン層６の存在により、形状附形時における凸部に発生するダレを有効に抑制することができる。かかる発泡樹脂スキン層６の厚みは、凸部に発生するダレを抑制することができる厚みであれば、特に制限されるものでなく、使用する発泡樹脂４の種類に応じて適宜設定することができる。また、上記発泡樹脂スキン層６の厚みは、温度が低い方の金型の温度及び当該温度の保持時間を変化させることにより、適宜設定することができる。
【００３３】
さらに、本発明の発泡樹脂成形品の製造方法においては、上記温度Ｔ１又は上記温度Ｔ２のいずれか一方のうち、温度が低い方の金型が発泡樹脂成形品の表面側となり、温度が高い方の金型が発泡樹脂成形品の裏面側となることが好ましい。すなわち、温度が低い方の金型は、発泡樹脂の凝固点（Ｔｍ）に到達し、その金型付近に発泡樹脂スキン層が形成されているからである。発泡樹脂成形品の発泡樹脂スキン層は、そのＲ部のダレが抑制されているものであり、発泡樹脂成形品のＲ部に所望の形状を付与することができるという効果を奏する。
【００３４】
（発泡樹脂の発泡を行うための工程）
さらに、本発明の発泡樹脂成形品の製造方法においては、上記発泡樹脂の発泡を行うための工程を備えている。この工程は、発泡樹脂スキン層が形成されている以外の部分について、発泡樹脂の発泡をさせることによって、発泡樹脂成形品とする工程である。発泡樹脂は、その固化する温度である凝固点以上の温度で発泡するものであるため、発泡樹脂の温度を凝固点（Ｔｍ）以上の温度とすることが必要である。
【００３５】
発泡樹脂は、その樹脂温度を凝固点（Ｔｍ）以上の温度とすることにより、発泡能力を有することとなり、通常その発泡力によりダレが発生する。しかしながら、本発明においては、その発泡樹脂の温度を凝固点（Ｔｍ）以上の温度とすることによって、発泡樹脂成形品の裏側面では、発泡樹脂の温度をアップさせて、発泡樹脂を必要なだけ発泡させ、さらに、発泡樹脂成形品の表側面では、スキン層の形成を促進させて、Ｒ部のダレを抑制し、発泡樹脂成形品の形状を保持させることができる。
【００３６】
発泡樹脂の発泡は、その発泡温度と当該温度を保持する時間を適宜設定することにより、調整することができる。発泡温度と当該温度を保持する時間は、発泡樹脂に含まれる発泡剤の量及び所望の発泡倍率を勘案して調整することができる。
【００３７】
そして、本発明の発泡樹脂成形品の製造方法においては、金型を駆動させることにより、キャビティ内の容積を拡張させる工程を備えている。この工程においては、第１金型を固定化して、第２金型を駆動させてもよい。また、その逆であってもよく、両方の金型を駆動させてもよい。第１金型及び／又は第２金型の駆動する距離は、発泡樹脂に含まれる発泡剤の量及び所望の発泡倍率を勘案して調整することができる。
【００３８】
＜発泡樹脂成形品＞  
本発明の発泡樹脂成形品の製造方法により製造された発泡樹脂成形品１は、そのＲ部のダレが抑制され、緩やかな形状等の所望の形状を有しているものである。図３（ｂ）に示すように、発泡樹脂成形品１の表側面に厚いスキン層６を備えており、裏側面に表側面よりも薄いスキン層７を備えている。上記発泡樹脂成形品１は、厚い発泡樹脂スキン層６と裏側面の薄い発泡樹脂スキン層７の間に必要な量だけ発泡させた発泡樹脂４と気泡５からなる発泡樹脂層を備えている。このように、本発明の発泡樹脂成形品の製造方法により製造された発泡樹脂成形品１は、そのＲ部のダレが抑制され、所望の形状を有しているので、家電部品、自動車用ドアトリム、インストルメントパネル等のベース基材に好適に使用することができる。
【実施例】
【００３９】
以下、実施例により本発明を更に具体的に説明するが、本発明は、以下の実施例に限定されるものではない。
【００４０】
＜実施例１＞
第１金型及び第２金型からなる金型を準備し、第１金型の温度Ｔ１を１０〜４０℃、第２金型の温度Ｔ２を６０〜９０℃とし、これらの金型の温度差ΔＴを２０〜８０℃に設定した。第１金型と第２金型からなるキャビティ内に発泡樹脂を溶融状態（樹脂温度１８０〜２２０℃）にて射出した。
【００４１】
その後、第１金型及び第２金型からなる金型のキャビティ内に溶融した発泡樹脂が充填されたことを確認して、発泡樹脂の射出を完了した。
【００４２】
なお、本実施例において、上記第１金型の温度と第２金型の温度の差ΔＴは、２０〜８０℃に設定した。そして、コアバック待ち時間を０．５〜２．０秒に設定し、当該コアバック待ち時間内に第１金型付近に発泡樹脂からなるスキン層を形成し、第２金型付近の発泡樹脂部分を発泡させた。
【００４３】
その後、金型を室温まで冷却して、本発明の発泡樹脂成形品の製造方法によって製造された発泡樹脂成形品１を金型より取り出した。この発泡樹脂成形品１は、第１金型側に形成されているスキン層６を表側面とするものである。図４に発泡樹脂成形品を示した。図４によれば、本発明の発泡樹脂成形品の製造方法によって製造された発泡樹脂成形品は、緩やかな形状を有するＲ部を備えており、ダレが少ないものであることが理解できる。上記発泡樹脂成形品のＲ部（Ａ−Ａ）を抽出し、これら部材のＲ値とダレ値を測定した。測定結果を表１に示す。なお、上記発泡樹脂成形品のＲ部（Ａ−Ａ）は、図５に示すように、その頂角が１６０°であり、金型Ｒ半径が１５である。
【００４４】
＜比較例1＞
第１金型及び第２金型からなる金型の温度に差を設けないで、両方の金型の温度を等しくし、コアバック待ち時間を設けることなく、０秒とした以外は、実施例１と同様にして、発泡樹脂製品を製造した。
【００４５】
表１に実施例１及び比較例１で製造された発泡樹脂成形品のＲ部におけるＲ値、ダレの値を示した。
【００４６】
【表１】
2014091314.tif 000003
【００４７】
表１によれば、第１金型及び第２金型からなる金型の温度に差を設けて、さらにコアバック待ち時間を設定することにより、発泡樹脂成形品のＲ値及びダレ値を向上させることが可能であることが判明した。すなわち、本発明の発泡樹脂成形品の製造方法により得られた発泡樹脂成形品は、Ｒ部のダレが抑制され、発泡樹脂成形品の緩やかな形状が必要とされるＲ部に所望の形状が付与されているものであることが理解できる。
【００４８】
図４に示されるような発泡樹脂成形品は、表１に示されるように、Ｒ部のダレが抑制されており、Ｒ部に所望の形状が付与されていることから、自動車用ドアトリム等に好適に使用することができる。
【産業上の利用可能性】
【００４９】
本発明の発泡樹脂成形品の製造方法は、発泡樹脂成形品のＲ部のダレを抑制することができ、発泡樹脂成形品の緩やかな形状が必要とされるＲ部に所望の形状を付与することができるものであり、家電部品、自動車用ドアトリム、インストルメントパネル等の基材に使用される自動車用内装部材に適用が可能である。
【符号の説明】
【００５０】
１  発泡樹脂成形品
２  第１金型
３  第２金型
４  発泡樹脂
５  気泡
６  発泡樹脂スキン層（表面側）
７  発泡樹脂スキン層（裏面側）
【図１】
2014091314.tif 000004
【図２】
2014091314.tif 000005
【図３】
2014091314.tif 000006
【図４】
2014091314.tif 000007
【図５】
2014091314.tif 000008